СПОСОБ ИЗГОТОВЛЕНИЯ ИЗНОСОСТОЙКОГО БИМЕТАЛЛИЧЕСКОГО ЛИСТА

1. Способ изготовления износостойкого биметаллического листа, включающий операции нанесения электродуговой наплавкой покрытия из износостойкого наплавочного материала на прокатный лист из углеродистых и низколегированных сталей и принудительного охлаждения прокатного листа в процессе электродуговой наплавки на него покрытия путем воздействия на свободную поверхность прокатного листа охлаждающей средой, отличающийся тем, что покрытие на листовой прокат из износостойкого наплавочного материала электродуговой наплавкой выполняют послойно, при этом при электродуговой наплавке каждого последующего слоя покрытия из износостойкого наплавочного материала, погонную энергию электродуговой наплавки изменяют в зависимости от величины остаточной температуры прокатного листа с наплавленными слоями покрытия, а принудительное охлаждение прокатного листа охлаждающей средой ведут в момент превышения в нем допустимой температуры нагрева прокатного листа.
2. Способ изготовления износостойкого биметаллического листа по п.1, отличающийся тем, что в качестве охлаждающей среды используют водный раствор хлористого натрия.
3. Способ изготовления износостойкого биметаллического листа по п.1, отличающийся тем, что покрытие электродуговой наплавкой из износостойкого наплавочного материала выполняют сплошным слоем.
4. Способ изготовления износостойкого биметаллического листа путем электродуговой наплавки по п.1, отличающийся тем, что покрытие электродуговой наплавкой из износостойкого наплавочного материала выполняют прерывистым слоем.